СПОСОБ ПЕРЕРАБОТКИ ОТХОДОВ МЕДЕПЛАВИЛЬНОГО ПРОИЗВОДСТВА

1. Комплексный способ переработки шлаков, отличающийся тем, что лежалые шлаки медеплавильного производства с повышенными содержаниями металлов (Cu, Pb, Zn, Sn, Sb, As, Bi, Fe) направляют на механическое обогащение с получением коллективного концентрата и хвостов, поступающих на окомкование и кучное биовыщелачивание с получением продуктивного раствора с извлечением в него Cu, Zn, Fe, Sb, As и твердого остатка (кека), который идет на пирометаллургию с получением чернового свинца и вторичного шлака, продуктивный раствор биовыщелачивания поступает на цементацию меди с получением цементационной меди и раствора, направляемого на осаждение из него арсената кальция и получение железооксидного транспарентного пигмента.
2. Способ по п. 1, отличающийся тем, что механическое обогащение проводится посредством винтовой сепарации.
3. Способ по п. 1, отличающийся тем, что на механическое обогащение направляется шлак при наличии в нем металлизованных компонентов меди и свинца.
4. Способ по п. 1, отличающийся тем, что окомкование шлака ведут с получением гранул крупностью 10-12 мм при расходе 0,3-0,5 кг/т и золы сжигания местных энергетических углей 0,6-0,8 кг/т.
5. Способ по п. 1, отличающийся тем, что из окомкованного шлака формируется штабель для кучного биовыщелачивания.
6
7
6. Способ по п. 1, отличающийся тем, что кучное биовыщелачивание ведут орошением штабеля раствором бактериального комплекса из штаммов микроорганизмов Acidithiobacillus ferrooxidans и Acidithiobacillus thiooxidans в соотношении 1:1, культивированных на питательной среде 9К до достижения удельной концентрации биоклеток 10-10 клеток/мл в течение 10 суток, с начальными значениями рН 1,8-2,1, Eh 640-680 мВ, температурой 30-35°С.
2
2
7. Способ по п. 1, отличающийся тем, что удельный расход раствора бактериального комплекса составляет 0,5-2 л в час на 1 м поверхности штабеля (12-48 л в сутки на 1 м).
8. Способ по п. 1, отличающийся тем, что кучное биовыщелачивание ведут орошением штабеля раствором бактериального комплекса в течение 6-12 месяцев с последующей выдержкой штабеля без орошения в течение 3 месяцев.
9. Способ по п. 1, отличающийся тем, что пирометаллургическую переработку твердого остатка (кека) биовыщелачивания ведут без предварительной сушки в две стадии плавкой в жидкой ванне (плавка в печи Ванюкова) с получением чернового свинца.
10. Способ по п. 1, отличающийся тем, что цементацию меди ведут на железную стружку.